(57)【要約】  本発明は、おむつ及び生理用ナプキンなどの吸収性物品と、そのような物品に有用な捕捉層とに関する。より具体的には、本発明は吸収性物品用捕捉層に関し、液体捕捉層は多数の繊維及び結合剤を含み、液体捕捉層は外部圧力に反応して減少し、前記外部圧力を取り除くと増大するキャリパーを有する。本発明により、キャリパーの増大は、本明細書において定義されるように回復値によって測定され、また液体捕捉層の４５℃での回復値は、２０℃での回復値の少なくとも６５％である。
2007500047.tif 000002
【特許請求の範囲】
【請求項１】
吸収性物品用液体捕捉層であって、前記液体捕捉層が多数の繊維及び結合剤を含み、前記液体捕捉層がキャリパーを有し、前記キャリパーが外部圧力に反応して減少し、また前記キャリパーが前記外部圧力を取り除くと増大し、キャリパーの前記増大が、本明細書で定義されるように回復値によって測定され、前記液体捕捉層が２０℃での回復値を有し、且つ４５℃での回復値を有し、
前記４５℃での回復値が、前記２０℃での回復値の少なくとも６５％であることを特徴とする、液体捕捉層。
【請求項２】
前記４５℃での回復値が、前記２０℃での回復値の少なくとも７０％、より好ましくは７５％、更により好ましくは８０％である、請求項１に記載の液体捕捉層。
【請求項３】
前記結合剤が、スチレン−ブタジエンラテックス結合剤を含む、請求項１又は２に記載の液体捕捉層。
【請求項４】
前記スチレン−ブタジエンラテックス結合剤が、少なくとも１０％、好ましくは少なくとも１２％のカルボキシル化レベルを有する、請求項３に記載の液体捕捉層。
【請求項５】
前記繊維が、ポリエステル繊維であり、前記液体捕捉層が、２０〜４０重量％の前記結合剤と、６０〜８０重量％の前記ポリエステル繊維とを含む、請求項１〜４のいずれか１項に記載の液体捕捉層。
【請求項６】
前記ポリエステル繊維が、２０〜８０重量％の第１タイプの繊維と、２０〜８０重量％の第２タイプの繊維とを含み、前記第２タイプの繊維が螺旋捲縮繊維を含む、請求項５に記載の液体捕捉層。
【請求項７】
前記第１タイプの繊維が、平坦な捲縮を表す、請求項６に記載の液体捕捉層。
【請求項８】
前記第２タイプの繊維が、化学的に均質な中空の２成分繊維を含む、請求項６に記載の液体捕捉層。
【請求項９】
前記ポリエステル繊維が、カーディングされて不織布が形成されてなる、請求項１〜８のいずれか１項に記載の液体捕捉層。
【請求項１０】
請求項１〜９のいずれか１項に記載の捕捉部材を含む、おむつ、失禁用ガード、生理用ナプキン、パンティライナーなどの、吸収性物品。
【請求項１１】
請求項１〜１０のいずれか１項に記載の捕捉部材を含む吸収性物品であって、化学的に剛化されたセルロース繊維の層を更に含む、吸収性物品。
【請求項１２】
トップシートと吸収性コアとを含み、前記物品が意図される着用位置にあるとき、前記トップシートが着用者に面し、前記液体捕捉層と前記化学的に剛化されたセルロース繊維の層とが、前記トップシートと前記吸収性コアとの間に位置する、請求項１１に記載の吸収性物品。
【発明の詳細な説明】
【技術分野】
【０００１】
本発明は、使い捨ておむつ、生理用ナプキン、及びパンティライナーなど、吸収性物品に関する。より具体的には、本発明は、捕捉層とそのような捕捉層の材料とに関し、これらは、比較的高濃度の超吸収性ポリマー材料を含む薄い製品と共に使用されるのに非常に適している。
【背景技術】
【０００２】
使い捨て吸収性物品は広く利用でき、また消費者は、経血（生理用ナプキン又はパンティライナーの場合）を収集及び保持するための、又は尿及び糞便物質（例えば、使い捨ておむつの場合）を収集及び保持するための高性能に慣れている。しかし、消費者は、優れた吸収性挙動を期待するだけでなく、そのような物品を着用する快適さ、すなわち、それらの物品の乾燥性にもより一層重きをおく。
【０００３】
典型的には、そのような物品は、少なくとも１つの部材が主に液体を貯蔵するように設計され、その他の少なくとも１つの部材が主に液体を捕捉及び／又は分配するように設計された複数の吸収性部材を備える。
【０００４】
少なくとも貯蔵部材は、従来から使用されるパルプ繊維材料と混合した超吸収性材料を含むことが多い。そのような超吸収性材料は、それ自体の重量の何倍（例えば、１０倍、２０倍、又は３０倍）も吸収することができ、それ故に、流体処理特性の改善された物品を設計するとき、非常に役立つ。最近の多くの製品は、より一層高濃度の超吸収性材料を用い、それは、貯蔵部材の総重量の５０％を超過する濃度である。これらの製品は、非常に薄い貯蔵部材で高い吸収能力を達成し、その結果、典型的には、全体として薄い製品になっている。超吸収性材料は、大量の液体を貯蔵できるものの、その液体が当たる部位から、吸収性物品のより離れた領域までその液体を分配できないことが多く、また吸収性物品が受け取ることができるのと同程度の速さで液体を捕捉できないことが多い。
【０００５】
この理由のために、捕捉部材が使用され、この部材が、大量の液体をしばらくの間捕捉し、また液体を分配できることも多い。従って、捕捉部材は、貯蔵部材によってもたらされる全吸収能力を使用する際に重要な役割を果たす。
【０００６】
代表的な現況技術の吸収性物品、すなわち、生理用ナプキンが、ＰＣＴ国際公開特許ＷＯ００／５１６５１に開示される。いわゆる「第２トップシート」は、主に液体の捕捉及び分配を提供する。貯蔵部材は、大部分の超吸収性ポリマー材料を収容できるコアの形態で提供される。
【０００７】
使い捨ておむつの形態の現況技術の吸収性物品は、次の同時係属出願：欧州特許出願ＥＰ０２０１７５１６．２（弁理士の整理番号ＣＭ２６６２ＭＱ）と、欧州特許出願ＥＰ０３００２６７７．７（弁理士の整理番号ＣＭ２６８７ＦＱ）とに開示される。これらの物品の貯蔵部材は、５０重量％超過の超吸収性ポリマー材料を含有してもよく、８０％超過でも、またいくつかの実施形態では、約１００％の超吸収性ポリマー材料ですら含有してもよい。これらの物品は優れた流体処理挙動及び流体貯蔵挙動を有するように設計されるものの、着用するのが消費者の好むように快適でないことがあり、これはすなわち、これらの消費者が上等な製品に関心があるということである。
【０００８】
優れた流体処理特性及び流体貯蔵特性を達成するために、それぞれの貯蔵部材は、主として、流体処理特性に重きをおいて選択される超吸収性材料を使用する。例えば、欧州特許ＥＰ３０４３１９Ｂ１（ゴールドマン（Goldman）ら）は、比較的狭い分布の粒径の超吸収性ポリマーの効果を開示する。それぞれの物品は、好ましくは、多くの細かい粒子を含まず、比較的粗い粒子を含む。欧州特許ＥＰ７５２８９２Ｂ１（ゴールドマン（Goldman）ら）は、６０％に達する濃度の超吸収性粒子を使用する吸収性構造体を開示し、また比較的多孔質の超吸収性粒子を使用することを教示している。
【０００９】
液体捕捉層について上記で概説した要件を満たすのに好適な材料は、標準状態又は理想状態においてだけでなく、様々な状態、すなわち、様々な温度と圧力とでこれらの要件を満たさねばならない。
【００１０】
それらの様々な温度と圧力とは、例えば、使用中の状態で起こる。使用中に、捕捉層が機能しなければならない温度は、着用者の体温と、周囲温度（典型的には、体温より低いが、気候によっては、体温を超過することもある）との両方に依存する。液体捕捉層上の殆どの圧力は、典型的には、着用者が座っているときに加えられる。温度は、着用者の体重によるが、着用者が座っている表面にも大きく依存する。
【００１１】
液体捕捉層の性能に関する他の関連性のある状態は、保管及び輸送の状態である。１つの態様では、これには、一旦製造されたおむつが保管及び輸送される状態が含まれる。典型的には、おむつのパッケージは、おむつにいくらかの圧縮力を加え、また主に売買される国次第で、消費者に届けられる前にかなり広範囲の温度を経ることがある。保管及び輸送の経緯にかかわりなく、液体捕捉層は、最適の液体処理を可能にする状態を回復することが重要である。第２の態様では、おむつの製造前の、液体捕捉層に形成される材料の輸送及び保管状態もまた、関連がある。これらの材料は、ロールストック材料として供給されることが非常に多い。経済的な取り扱い及び輸送を可能にするために、材料はいくらかの圧力下でロールに巻かれる。それぞれのロールは、比較的長時間にわたって保管されることもあり、また保管又は輸送中に広範囲の周囲温度に曝されることもある。勿論、その商品寿命におけるこれらの早い段階で材料が経ることがある保管及び輸送の経緯にもかかわりなく、材料が最終的に液体捕捉層として使用され、またおむつにおいて機能することが期待されるとき、最適の液体処理性能が達成されるように材料が回復されねばならない。
【００１２】
米国特許第５，９９７，９８０号（マトバ（Matoba）ら）は、不織布材料を提供するための中空のポリエステル繊維の使用を開示し、この中空ポリエステル繊維は、４０％〜８５％の比較的大きい中空の体積を有する。材料は、圧縮に対する高い抵抗性と、圧縮からの高い回復性とを有すると言われる。
【００１３】
欧州特許ＥＰ１０３２３４５Ｂ１は、熱収縮し、螺旋化した熱可塑性多重構成成分、好ましくは２成分の機能性繊維の混合物を含む、吸収性物品用流体捕捉移送層を開示する。ＰＣＴ国際公開特許ＷＯ０３／０４８４４０（ブラウン（Brown）ら）は、パーソナルケア吸収性物品において使用するための不織布布地のための類似の繊維、すなわち、繊維が単一ポリマーであり、螺旋形に捲縮した繊維の使用を開示する。
【００１４】
ＰＣＴ国際公開特許ＷＯ９８／２２２７９（フロール（Flohr）ら）は、吸収性物品における改善された液体処理性のための捕捉層を開示する。好ましい流体処理材料として、好ましくはカーディングされた繊維性材料が開示される。これらの繊維は、樹脂で化学的に結合される。開示された樹脂は、基剤のポリマーより親水性であり、厚さ（ｚ方向）全体にわたって流体処理材料に不均一に配置されている。流体処理材料は、液体の第三の衝撃的噴出に対して２秒未満の捕捉動作を行うように設計される。開示された捕捉層の材料は、大きい体積を必要とせず、取り扱いが容易で、輸送が容易であると開示される。
【００１５】
欧州特許ＥＰ１４９８８０（クウォク（Kwok））は、カルボキシル化されたスチレン−ブタジエン格子状構造によって強化された合成繊維の不織布ウェブと、それから作製された使い捨て物品とを開示する。得られる不織布は、改善された湿潤張力及び伸長性を有すると記載される。
【００１６】
ＵＳ２００３／０１０５１９０（ディール（Diehl）ら）は、不織布に適用するための結合剤として利用するためのラテックスと、そのようなラテックスを作製する方法とを開示する。ラテックスは、本質的にスチレン−ブタジエンタイプである。
【発明の開示】
【発明が解決しようとする課題】
【００１７】
上記の開示された物品と比較して、改善された液体処理の特質を有する吸収性物品を提供することが、本発明の１つの目的である。
【００１８】
その上、改善された液体処理の特質のための、すなわち、高濃度の超吸収性ポリマーを含む貯蔵層と共に使用するための流体捕捉層を提供することが、本発明の目的である。
【００１９】
１つの更なる重要な態様では、着用するのがより快適であり、また特に優れた乾燥性をもたらす物品を提供することが、本発明の目的である。
【課題を解決するための手段】
【００２０】
本発明は、おむつ及び生理用ナプキンなどの吸収性物品と、そのような物品に有用な捕捉層とに関する。より具体的には、本発明は吸収性物品用捕捉層に関し、液体捕捉層は多数の繊維及び結合剤を含み、液体捕捉層は外部圧力に反応して減少し、前記外部圧力を取り除くと増大するキャリパーを有する。本発明により、キャリパーの増大は、本明細書において定義されるように回復値によって測定され、また液体捕捉層の４５℃での回復値は、２０℃での回復値の少なくとも６５％である。
【発明を実施するための最良の形態】
【００２１】
本明細書は、本発明を特に指摘し且つ明白に請求する特許請求の範囲をもって完結とするが、本発明は、同じ構成要素が同じ参照番号を与えられている添付の明細書と併せて、添付の図面によって更によく理解できると考えられる。
【００２２】
（定義）
本明細書で使用するとき、次の用語は次の意味を有する。
【００２３】
「吸収性物品」とは、液体を吸収及び収容する装置を指し、より具体的には、着用者の身体に対して又はそれに近接して配置されて、身体から排泄された様々な排出物を吸収及び収容する装置を指す。吸収性物品としては、おむつ、成人失禁用ブリーフ、トレーニングパンツ、おむつホルダー及びおむつライナー、生理用ナプキンなどが挙げられるが、これらに限定されない。吸収性物品としてはまた、家庭用洗浄拭き取り用品、乳幼児用拭き取り用品などの、拭き取り用品も挙げられる。
【００２４】
「使い捨て」とは、一般に洗濯又は他の方法で復元若しくは再使用されることを意図しない（すなわち、１回の使用後に廃棄、及び好ましくはリサイクル、堆肥化、又はさもなければ環境に適合する方法で処分されることを意図する）物品を説明するために本明細書で用いる。
【００２５】
「配置された」とは、ある要素が他の要素と共に一体構造体として、又はもう１つの要素に接合した別個の要素として、特定の場所又は位置で形成される（接合して位置決めされる）ことを意味するために使用される。
【００２６】
「おむつ」とは、乳幼児及び失禁症者により胴体下部の周りで一般に着用される吸収性物品を指す。
【００２７】
「厚さ」及び「キャリパー」という用語は、本明細書において交換可能に使用される。
【００２８】
「取り付けた」又は「接合した」は、１つの要素を他の要素に直接付着させることによりその要素が他の要素に直接固定される構成と、１つの要素を中間部材に付着させ、次にその中間部材を他の要素に付着させることによりその要素が他の要素に間接的に固定される構成とを包含する。
【００２９】
「含む」及び「含んでいる」は、次に続くもの、例えば構成要素の存在を指定する制限のない用語であるが、当技術分野で既知の、又は本明細書で開示した、他の機構、要素、工程又は構成要素の存在を排除しない。
【００３０】
「親水性」という用語は、これらの繊維上に沈着した水性液体（例えば、水性体液）によって濡らされることができる繊維又は繊維の表面について述べる。親水性及び湿潤性は、典型的には、流体、例えば、不織布布地を通る流体の接触角及び染み透る時間の観点から規定される。この点については、アメリカ化学会誌（the American Chemical Society）の出版物（１９６４年版権）、名称「接触角、湿潤性、及び接着（Contact Angle,Wettability,and Adhesion）」（ロバート・Ｆ・グールド（Robert F.Gould）編集）にて詳細に説明されている。繊維、又は繊維の表面は、流体と繊維若しくはその表面との間の接触角が９０度未満のとき、又は流体が繊維の表面全体に自然に広がる傾向があるときに流体によって濡らされている（すなわち、親水性）といわれ、通常は両方の条件が共存する。逆に、接触角が９０°より大きい場合及び流体が繊維の表面全体に自然に広がらない場合は、繊維又は繊維の表面は疎水性とみなされる。
【００３１】
「繊維」及び「フィラメント」という用語は、交換可能に使用される。
【００３２】
「不織布」、「不織布布地」及び「不織布ウェブ」という用語は、交換可能に使用される。
【００３３】
（吸収性物品）
図１は、本発明による吸収性物品の好ましい実施形態としてのおむつ２０の平面図である。おむつは、広げて非収縮状態（すなわち、弾性による収縮なし）で示される。構造の一部を切り欠いて、おむつ２０の下層構造をより明瞭に示している。着用者に接触するおむつ２０の部分が、読者に向いている。図１のおむつ２０のシャーシ２２は、おむつ２０の本体を含む。シャーシ２２は、液体透過性トップシート２４及び／又は液体不透過性バックシート２６を含む外側カバーを備える。シャーシはまた、トップシート２４とバックシート２６との間に入れられた、吸収性コア２８の大部分又は全部を含んでもよい。シャーシは、好ましくは、サイドパネル３０、レッグカフ３２、及び腰部機構３４を更に含む。レッグカフ及び腰部機構は、典型的には弾性部材３３を備える。おむつ２０の１つの末端部は、おむつ２０の前腰部領域３６として構成される。反対側の末端部は、おむつ２０の後腰部領域３８として構成される。おむつ２０の中間部は、前腰部領域３６と後腰部領域３８との間を長手方向に延びる股部領域３７として構成される。股部領域３７は、おむつ２０を着用したときにほぼ着用者の脚の間に位置するおむつ２０の部分である。腰部領域３６及び３８は、好ましくは後腰部領域３８に取り付けられた締着部材４０と前腰部領域３６に取り付けられたランディング領域４２とを備える締着装置を含んでもよい。おむつ２０は、長手方向軸線１００と横断方向軸線１１０とを有する。おむつ２０の周囲は、おむつ２０の外側縁部によって画定され、長手方向縁部４４はおむつ２０の長手方向軸線１００にほぼ平行に通り、終縁部４６はおむつ２０の横断方向軸線１１０にほぼ平行に通る。
【００３４】
一体型吸収性物品では、シャーシ２２は、複合おむつ構造体を形成するために付加された他の機構を有するおむつの主要構造体を含む。トップシート２４とバックシート２６と吸収性コア２８は、様々な周知の構成で組み立てることができるが、好ましいおむつの構成が、米国特許第５，５６９，２３４号、名称「使い捨てプルオン・パンツ（Disposable Pull-On Pant）」（ブエル（Buell）ら、１９９６年１０月２９日発行）と；米国特許第６，００４，３０６号、名称「多方向延伸性サイドパネルを有する吸収性物品（Absorbent Article With Multi-Directional Extensible Side Panels）」（ロブル（Roble）ら、１９９９年１２月２１日発行）とに概ね記載されている。
【００３５】
図１のトップシート２４は、全体的に若しくは部分的に伸縮性であるか、又は短縮させて、トップシート２４と吸収性コア２８との間に空隙空間を提供してもよい。伸縮性であるか又は短縮させたトップシートを含む代表的な構造は、米国特許第５，０３７，４１６号、名称「弾性的延伸性のトップシートを有する使い捨て吸収性物品」（アレン（Allen）ら、１９９１年８月６日発行）と；米国特許第５，２６９，７７５号、名称「使い捨て吸収性物品のための三等分トップシート及びこのような三等分トップシートを有する使い捨て吸収性物品（Trisection Topsheets for Disposable Absorbent Articles and Disposable Absorbent Articles Having Such Trisection Topsheets）」（フリーランド（Freeland）ら、１９９３年１２月１４日発行）とに更に詳細に記載されている。
【００３６】
図１のバックシート２６は、一般に、バックシート２６とトップシート２４との間の吸収性コア２８と共に配置されるおむつ２０の部分である。バックシート２６は、トップシート２４と接合してもよい。バックシート２６は、吸収性コア２８に吸収されて物品２０内に収容された排出物が、ベッドシーツや下着など、おむつ２０と接触することがある他の外部の物品を汚すことを防ぐ。好ましい実施形態では、バックシート２６は、液体（例えば尿）に対して実質的に不透過性であり、不織布と、厚さ約０．０１２ｍｍ（０．５ミル）〜約０．０５１ｍｍ（２．０ミル）の熱可塑性フィルムなどの薄いプラスチックフィルムとの積層体を含む。好適なバックシートフィルムとしては、インディアナ州テレホート（Terre Haute）のトレデガー・インダストリーズ社（Tredegar Industries Inc.）により製造され、Ｘ１５３０６、Ｘ１０９６２及びＸ１０９６４の商品名で販売されるものが挙げられる。他の好適なバックシート材料は、おむつ２０から蒸気を逃すものの、なお排出物がバックシート２６を通過するのを防止する通気性材料を含んでもよい。代表的な通気性材料としては、織布ウェブ、不織布ウェブ、フィルムコーティング不織布ウェブなどの複合材料、並びにＥＳＰＯＩＲ  ＮＯの名称で日本の三井東圧株式会社（Mitsui Toatsu Co.）により製造されるような、及びＥＸＸＡＩＲＥの名称でテキサス州ベイシティー（Bay City）のエクソン・ケミカル社（EXXON Chemical Co.）により製造されるようなミクロ孔質フィルムなどの材料を挙げることができる。
【００３７】
図１の吸収性コア２８は、一般に、トップシート２４とバックシート２６との間に配置される。吸収性コア２８は、概ね圧縮性であって、体型に適合させることができ、着用者の皮膚に対して非刺激性であり、また尿及び他のある種の排泄物などの液体を吸収して保持できる、いかなる吸収性材料も含むことができる。吸収性コア２８は、エアフェルトと一般に呼ばれる粉砕木材パルプなどの使い捨ておむつ及び他の吸収性物品に普通に使用される多種多様な液体吸収性材料を含むことができる。他の好適な吸収性材料の例としては、捲縮セルロース詰め物（creped cellulose wadding）、コフォームを含むメルトブローポリマー、化学的に剛化、改質、若しくは架橋されたセルロース繊維、ティッシュラップ及びティッシュラミネートを含むティッシュ、吸収性フォーム、吸収性スポンジ、超吸収性ポリマー、吸収性ゲル材料、又は他の既知の吸収性材料、又はこれらの材料の組み合わせが挙げられる。吸収性コア２８は、微量（通常１０％未満）の非液体吸収性材料、例えば、接着剤、ワックス、油などを更に含んでもよい。
【００３８】
吸収性集合体として使用するための代表的な吸収性構造は、米国特許第４，８３４，７３５号、名称「低密度及び低坪量の捕捉区域を有する高密度吸収性部材（High Density Absorbent Members Having Lower Density and Lower Basis Weight Acquisition Zones）」（アレマニー（Alemany）ら、１９８９年５月３０日発行）と；米国特許第５，６２５，２２２号、名称「非常に高い水／油比を有する高内相エマルジョンから作られた水性流体のための吸収性フォーム材料（Absorbent Foam Materials For Aqueous Fluids Made From high Internal Phase Emulsions Having Very High Water-To-Oil Ratios）」（デスマライス（DesMarais）ら、１９９７年７月２２日発行）とに記載されている。
【００３９】
おむつ２０はまた、前及び後耳パネル、腰部キャップ機構、弾性体などが挙げられる、当技術分野において既知のこのような他の機構も含み、よりよい適合性、収容性、及び美的特質を提供することができる。このような追加の機構は当該技術分野で周知であり、米国特許第３，８６０，００３号、名称「使い捨ておむつ用の収縮可能なサイド部分（Contractable side portions for disposable diaper）」（ブエル（Buell）ら、１９７５年１月１４日発行）と、米国特許第５，１５１，０９２号、名称「予備配列された弾力的な曲げヒンジを有する動的に弾性的なウエスト機構を有する吸収性物品（Absorbent Article With Dynamic Elastic Feature Having A Predisposed Resilient Flexural Hinge）」（ブエル（Buell）ら、１９９２年９月２９日発行）とに記載されている。
【００４０】
おむつ２０を着用者の周りの適切な位置に保持するために、腰部領域３６及び３８は、好ましくは後腰部領域３８に取り付けられた締着部材４０を備える締着装置を含んでもよい。好ましい実施形態では、締着装置は、前腰部領域３６に取り付けられたランディング領域４２を更に備える。締着部材は、前腰部領域３６に取り付けられ、好ましくはランディング領域４２に固着されて、足の開口部と物品の腰が形成される。
【００４１】
本発明によるおむつ２０は、再び締めることが可能な締着装置を有するか、あるいはパンツ型のおむつの形態で提供されてもよい。
【００４２】
締結装置及びそのいかなる構成要素も、そのような使用に好適ないかなる材料をも含むことができ、それにはプラスチック、フィルム、発泡体、不織布ウェブ、織布ウェブ、紙、積層体、繊維強化プラスチックなど、又はこれらの組み合わせが挙げられるが、これらに限定されない。締結装置を作り上げる材料は、可撓性であるのが好ましいことがある。可撓性は、締結装置が身体形状に順応し、その結果、締結装置が着用者の皮膚を刺激するか又は傷つける可能性を低減できるように設計される。
【００４３】
図２は、図１の横断方向軸線１１０で取った横断面図を示す。着用者に面する側から、おむつはトップシート２４、吸収性コア２８の構成要素、及びバックシート２６を備える。吸収性コアは、好ましくは、着用者に面する上側捕捉層５２と下側捕捉層５４とを備える捕捉装置５０を含む。好ましい１つの実施形態では、上側捕捉層が不織布布地を含み、下側捕捉層が、好ましくは、化学的に剛化され、撚り合わされ、巻かれた繊維と、表面積の大きな繊維と、熱可塑性結合繊維との混合物を含む。別の好ましい実施形態では、両方の捕捉層が、好ましくは親水性である不織布材料から供給される。捕捉層は、好ましくは、貯蔵層６０と直接接触している。
【００４４】
本発明による捕捉部材は、好ましくは、説明されるようにおむつの捕捉装置５０に含まれる。最も好ましくは、捕捉部材は、上側捕捉層５２に含まれる。本発明の好ましい１つの実施形態では、上側捕捉層５２は、特許請求される捕捉部材からなる。
【００４５】
貯蔵層６０は、好ましくは、コアラップ材料によって包まれる。好ましい１つの実施形態では、コアラップ材料は、最上層５６及び最下層５８を備える。最上層５６及び最下層５８は、不織布材料から供給されることができる。１つの好ましい材料は、スパンボンドされた層、メルトブローンされた層、及び更にスパンボンドされた層を備える、いわゆるＳＭＳ材料である。最上層５６及び最下層５８は、２以上の別個のシートの材料から供給されてもよく、あるいは単一シートの材料から供給されてもよい。このような単一シートの材料は、例えばＣ折りで、貯蔵層６０の周りに巻き付けられてもよい。最上層５６及び最下層５８はまた、好ましくはその周辺部に沿って互いに接合されてもよい。好ましい１つの選択肢では、両方の層がその長手方向周辺部に沿って接合され、他の実施形態では、これらの層は、横断方向周辺部に沿って、又は長手方向周辺部と横断方向周辺部とに沿って接合される。接合は、当該技術分野において周知の複数の手段、例えば、接着手段によって、連続パターン又は不連続パターン、好ましくは線状パターン又は曲線状パターンを使用して達成できる。
【００４６】
貯蔵層６０は、典型的には、超吸収体、吸収性ゲル材料と混合した繊維材料を含む。上記で吸収性コア２８に好適と説明される他の材料も含まれてもよい。
【００４７】
（不織布布地）
「不織布布地」とは、摩擦及び／又は粘着及び／又は接着により結合された、指向性繊維又はランダムに配向された繊維で製造されたシート、ウェブ、又は詰め物（batt）であり、紙と、さらなるニードル加工の有無を問わず、結合糸若しくはフィラメントを組み込んだ織り製品、編み製品、タフテッド製品、ステッチで結合した製品、又は湿式粉砕によるフェルト製品とを除く。
【００４８】
繊維は天然起源でも人工起源でもよい。それらは短く切断したフィラメント若しくは連続フィラメントでもよいし、又はその場で形成されてもよい。
【００４９】
不織布布地は、メルトブローイング、スパンボンディング、カーディングなど、多くの方法によって形成することができる。不織布布地の坪量は、通常、１平方メートル当たりのグラム数（ｇｓｍ）で表される。
【００５０】
市販の繊維は、約０．００１ｍｍ未満〜約０．２ｍｍ超過の範囲の直径を有し、いくつかの異なる形態：短繊維（ステープル繊維又は細断繊維として既知である）、連続単繊維（フィラメント又はモノフィラメント）、連続フィラメントの撚っていない束（麻くず（tow））、及び連続フィラメントの撚り束（編み糸）で提供される。繊維は、その起源、化学構造、又はその両方により分類される。それらは、編んでロープ及び縄索類にすることができ、フェルト（不織布若しくは不織布布地とも呼ばれる）にすることもでき、織って若しくは編んで織物にすることもでき、又は高強度繊維の場合には、複合物、すなわち２つ以上の異なる材料から製造される製品において、補強材として使用することができる。
【００５１】
不織布布地は、自然に作られる繊維（天然繊維）、人によって製造される繊維（合成繊維又は人工繊維）、又はこれらの組み合わせを含んでもよい。天然繊維の例には、羊毛、絹、毛皮、及び毛髪などの動物繊維と、セルロース、綿、亜麻、リネン、及び麻などの植物繊維と、ある種の天然に生じる鉱物繊維とが挙げられるが、これらに限定されない。合成繊維は、天然繊維由来のものであってもよく、又は天然繊維由来でないものでもよい。天然繊維由来の合成繊維の例には、レーヨン及びリオセルが挙げられるが、これらに限定されず、その両方が天然多糖類繊維であるセルロース由来である。天然繊維由来でない合成繊維は、他の天然資源又は鉱物資源に由来し得る。天然資源由来でない合成繊維の例には、デンプンのような多糖類が挙げられるが、これらに限定されない。鉱物資源からの繊維の例には、石油由来のポリプロピレン、ポリエチレン繊維などのポリオレフィン繊維、及びポリエステルと、ガラス及びアスベストなどのシリケート繊維とが挙げられるが、これらに限定されない。
【００５２】
不織布ウェブは、直接押出成形プロセスによって形成でき、そのプロセス中に、繊維及びウェブは、ほぼ同時点で形成されるか、又は事前に形成された繊維によって形成されて、明らかに後の時点でウェブにされることができる。直接押出成形プロセスの例には、典型的には層を形成する、スパンボンディング、メルトブローイング、溶媒紡糸、電界紡糸、及びこれらの組み合わせが挙げられるが、これらに限定されない。
【００５３】
「レイイング（laying）」プロセスの例には、湿式レイイング（wetlaying）及び乾式レイイング（drylaying）が挙げられる。乾式レイイング（drylaying）プロセスの例には、典型的には層を形成する、エアレイイング、カーディング、及びこれらの組み合わせが挙げられるが、これらに限定されない。上記のプロセスを組み合わせると、一般にハイブリッド又は複合体と呼ばれる不織布が生成される。組み合わせの例には、典型的には層状である、スパンボンド−メルトブローン−スパンボンド（ＳＭＳ）、スパンボンド−カーディング（ＳＣ）、スパンボンド−エアレイド（ＳＡ）、メルトブローン−エアレイド（ＭＡ）、及びこれらの組み合わせが挙げられるが、これらに限定されない。直接押出成形を含む組み合わせは、直接押出成形プロセスとほぼ同時点で（例えば、ＳＡ及びＭＡのスピンフォーム及びコフォーム）、又はその後の時点で組み合わせることができる。上記の例では、各プロセスによって１つ以上の個別の層を形成することができる。例えば、ＳＭＳは、三層の「ｓｍｓ」ウェブ、五層の「ｓｓｍｍｓ」ウェブ、又はこれらの妥当ないかなる変形形態をも意味することができ、小文字は個々の層を表し、大文字は類似の隣接層をまとめて表している。
【００５４】
不織布ウェブ中の繊維は、典型的には、重なり合う接合部のいくつかで、１つ以上の隣接繊維に接合している。これには、各層内での繊維の接合と、一層より多くの層があるときの層間の繊維の接合とが含まれる。繊維は、機械的な絡合、化学結合、又はこれらの組み合わせによって接合することができる。繊維はまた、熱接合によって接合することもでき、これは空気通過接合、及び加熱されたカレンダロールの使用による熱結合などの技術を含む。
【００５５】
上記の繊維及び製造技術の全ては、本発明による捕捉部材を提供するのに有用であり得る。
【００５６】
（好ましい捕捉部材）
多数の繊維及び結合剤を含むいかなる材料も、すなわち、上記のようにいかなる不織布材料も、本発明による液体捕捉層を提供するのに好適である。それぞれの材料は、外部圧力を加えること及び取り除くことに関して良好に回復する必要がある。特に材料は、先行技術の材料と比較して、高温で、改善された回復性を有する。
【００５７】
好ましい材料は２０℃で良好な回復性を有し、この温度は、室温を表し、それによって、多くの輸送及び保管状態を表すと考えられる。好ましい材料は、広範囲の温度、すなわち、２０℃を超える温度で良好な回復値を更に有する。４５℃の温度は、比較的高温の保管状態を表すと考えられるが、この温度はまた、着用状態で直面する温度の上端を表すとも考えられる。６０℃の温度は、特に高温の環境で直面する更に極端な保管及び輸送状態を表すと考えられる。本発明による捕捉層は、その材料がそれぞれ４５℃の温度又は６０℃の温度で保持されるとき、外部圧力から回復するための実質的な能力を失わない。
【００５８】
本発明による好ましい材料では、２０℃で少なくとも７０％、より好ましくは少なくとも７５％又は８０％の回復性を有する。好ましい材料では、４５℃での回復値は、少なくとも４５％、より好ましくは５０％、５５％、又は少なくとも６０％である。
【００５９】
本発明によると、４５℃での回復値は、２０℃での回復値の少なくとも６５％である。より高い回復値、すなわち、２０℃での回復値の７０％、より好ましくは７５％、更により好ましくは８０％がより好ましい。好ましい材料は、６０℃でも、２０℃での回復値と比較して高い回復値を有し、好ましくは６０℃での回復値は、２０℃での回復値の少なくとも５０％、より好ましくは５５％、更により好ましくは６０％又は６５％である。
【００６０】
吸収性物品に有用な材料の回復値と、本状況におけるそのような吸収性物品の液体捕捉層に関連する回復値とは、様々な圧力で関連性がある。例えば、座っている乳幼児は、約２．１ｋＰａ（約０．３ｐｓｉ）の圧力を加えるが、圧力は、おむつを着用している乳幼児によって、またその座っている状況によって大きく左右される。吸収性物品、例えばおむつは、プラスチックのパッケージで出荷されるとき、６〜１０ｋＰａ（約０．９〜１．５ｐｓｉ）の範囲の圧力を受けることが多い。液体捕捉層として有用な材料は、ロールストックの形態で出荷されるとき、５０ｋＰａ（約７ｐｓｉ）までの圧力を受けることがある。理論に束縛されるものではないが、非常に高い圧力下の材料の回復挙動は、より低い圧力での回復値も表すと考えられる。それ故に、例えば、ロールストックの輸送で経験するような高い圧力下で優れた回復性能をもたらす材料はまた、パッケージから取り出されるときと、着用されるときにも、優れた回復挙動を約束すると考えられる。従って、以下で説明されるように回復値の測定は、５０ｋＰａの圧力下で行われる。
【００６１】
本発明による液体捕捉層は、好ましくは不織布材料の形態の多数の繊維及び結合剤を含む。様々な繊維及び結合剤が好適であるものの、特定の材料が他の材料より良好な回復性を提供し、またそれ故に、本発明による材料として好ましいことが判明した。
【００６２】
本発明による好ましい繊維は、ＰＥＴ繊維などのポリエステル繊維である。様々な繊維のブレンドが使用される場合、捕捉材料が最良に働くことが判明した。３、４、５、又はそれより多くの異なる繊維のブレンドが使用できるものの、２つの繊維のブレンドが使用されるのが好ましい。そのようなブレンドは、少なくとも１０、２０、３０、４０、５０、６０、７０、８０、又は９０重量％の第１タイプの繊維と、残りの重量％の部分の第２タイプの繊維とを含んでもよい。本発明による非常に好ましいものは、５０対５０の繊維のブレンド、すなわち、５０重量％の第１タイプの繊維が、５０重量％の第２タイプの繊維とブレンドされている。
【００６３】
好ましくは、少なくとも第２タイプの繊維が、螺旋捲縮を示す。本明細書で使用するとき、螺旋捲縮とは、いかなる三次元の捲縮でもあり、好ましくは繊維が実質的に螺旋形状をとるものである。
【００６４】
任意に、第１タイプの繊維もまた、螺旋捲縮されてもよい。本発明の１つの実施形態では、第１タイプの繊維と第２タイプの繊維とは同じである。
【００６５】
第１タイプの繊維は、第２タイプの繊維より細くてもよい。好ましくは、第１タイプの繊維は、３〜９、より好ましくは５〜８、最も好ましくは６〜７デシテックスを有する。第２タイプの繊維は、好ましくは８〜１２、より好ましくは９〜１０デシテックスを有する。第１タイプの繊維と第２タイプの繊維とは、異なる長さであってもよいが、好ましくは、同じ長さである。好ましくは、繊維は、２０〜７０ｍｍ、より好ましくは３０〜５０ｍｍの平均長さを有する。第１タイプの繊維は、好ましくは、第２タイプの繊維より高い捲縮値を有する。第３タイプの繊維の好ましい捲縮値は、２．５４ｃｍ（１インチ）当たり８〜１２捲縮（ｃｐｉ）であり、より好ましくは９〜１０ｃｐｉである。第２タイプの繊維として、４〜８ｃｐｉが好ましく、また５〜７ｃｐｉが更により好ましい。
【００６６】
好ましい第１タイプの繊維は、アイルランドのウェルマン社（Wellman,Inc.）から商標名Ｈ１３１１で入手できる。好ましい第２タイプの繊維は、ウェルマン社（Wellman,Inc.）から商標名Ｔ５９７４で入手できる。
【００６７】
本発明において有用な１つの好ましいタイプの繊維は、いわゆる２成分繊維であり、個々の繊維は、異なる材料、通常は第１ポリマー材料と第２ポリマー材料とから供給される。これら２つの材料は、化学的に異なってもよく（よって、繊維は化学的に異質である）、又はその物理的特性においてのみ異なるものの、化学的には同じであってもよい（よって、繊維は化学的に均質である）。例えば、２つの材料の固有粘度が異なってもよく、それが２成分繊維の捲縮挙動に影響を及ぼすことが判明した。よって、本発明により、化学的に異質な２成分繊維と化学的に均質な２成分繊維が好ましい。
【００６８】
第２タイプの繊維として特に好適である２成分繊維は、例えば、ＰＣＴ国際公開特許ＷＯ９９／０００９８に開示されるように並列２成分繊維である。特に好ましいタイプの２成分繊維は、中央に中空の空間を有する円形横断面の繊維である。断面積の１０〜１５％が中空であることが好ましく、より好ましくは断面積の２０〜３０％が中空である。
【００６９】
少なくとも１つのタイプの繊維、好ましくは２つ以上のタイプの繊維が捲縮されるのが好ましい。第１タイプの繊維として、２Ｄ捲縮又は「平坦な捲縮」が好ましい。第２タイプの繊維として、３Ｄ捲縮又は螺旋捲縮が好ましい。並列２成分繊維の使用は、繊維に螺旋捲縮を付与するのに有益であると考えられる。
【００７０】
理論に束縛されるものではないが、繊維の螺旋捲縮は、その液体捕捉及び分配挙動に非常に有益であると、更に考えられる。螺旋捲縮は、そのような繊維によって形成される捕捉部材における空隙空間を増大させると推測される。多くの場合、吸収性物品は、着用されるとき着用者が加える特定の圧力に曝され、それが場合によっては、捕捉部材における空隙空間を低減させる。良好な透過性と十分な空隙空間とを利用できるようにしておくことは、良好な液体分配及び移送のために重要である。上記のような２成分の螺旋捲縮繊維は、捕捉部材が圧力に曝されるときにも十分な空隙体積を維持するのに非常に好適であると、更に考えられる。また、螺旋捲縮した繊維は、所定の繊維デシテックス値に関する良好な透過性を提供すると考えられ、中空の繊維横断面は、緻密な横断面と比較して、繊維のより大きい外径を可能にする。繊維の外径は、そのような繊維によって形成された捕捉部材の透過性挙動を決定するように思われる。
【００７１】
本発明による捕捉部材を提供するために、不織布のための上記の製造方法のどれもが好適であるものの、そのような捕捉部材のための極めて好ましい製造方法は、ＰＣＴ国際公開特許ＷＯ９８／２２２７９に記載されるように両方のカーディング樹脂固着技術である。この方法の一部として、結合剤は、ウェブに適用された後、硬化及び乾燥される。
【００７２】
２０〜１００、好ましくは３０〜８０、最も好ましくは５０〜７０ｇ／ｍ２の坪量を有する不織布材料が好ましい。坪量は、長さ１００ｃｍで、ロール幅（しかし少なくとも１０ｃｍ）によって定められる幅の試料を使用して決定される。
【００７３】
本発明の材料は、好ましくはラテックス結合剤によって、最も好ましくはスチレン−ブタジエンラテックス結合剤（ＳＢラテックス）によって安定化される。そのような格子状構造を得る方法は、例えば、欧州特許ＥＰ１４９８８０（クウォク（Kwok））とＵＳ２００３／０１０５１９０（ディール（Diehl）ら）から既知である。しかし、好ましいＳＢ格子状構造は、１０重量％を超過したモノ−又はバイ−カルボン酸を使用して得られ、本明細書では、１０％超過のカルボキシル化レベルを有すると見なされる。好ましいＳＢ格子状構造は、１０％〜２５％、より好ましくは１０％〜２０％のカルボキシル化レベルを有する。結合剤の最終用途次第で、１２％、１４％、又は１６％を超過したレベルが好ましい。特に好ましいＳＢラテックスは、商標名ＧＥＮＦＬＯ（商標）３１６０（オハイオ州アクロンのオムノバ・ソリューションズ社（OMNOVA Solutions Inc.））で入手可能である。
【００７４】
理論に束縛されるものではないが、先行技術の他の結合剤と比較して、そのような結合剤の回復値の温度反応性が低下するので、そのような結合剤はより有効であると考えられる。周知のように、ラテックス結合剤は、繊維の交点に蓄積する液体の形態で不織布構造体に適用される。硬化後、結合剤は、不織布構造体を安定化する粘着性ポリマーフィルムを形成する。不織布が応力を受けるとき（例えば圧縮によって）、ポリマーフィルムはその応力に抵抗して、不織布を含む繊維は動くことを阻止される。応力がポリマーフィルムをその降伏値を超えて拡張させる場合、繊維は、不可逆的に動くことができ、低下した回復性を生ずる。使用される結合剤は、高温で、改善されたレオロジー、すなわち、改善された弾性挙動を有するので、本発明の液体捕捉層の回復値は温度反応性が少ないと、出願人は考える。従って、本発明の液体捕捉層は、取り消せない繊維の動きで応じる代わりに、加えられた応力から回復することができる。
【００７５】
本発明により、結合剤材料によって形成されたフィルムは、４０℃で、２０℃でのｔａｎδ値以下のｔａｎδ値を有するのが好ましい。
【００７６】
ｔａｎδ値は、本明細書において説明される試験方法により得られる。本発明による好ましい液体捕捉層は、４０℃で０．６未満、好ましくは０．５未満、より好ましくは０．４未満、最も好ましくは０．３未満であるｔａｎδ値を有する。
【００７７】
理論に束縛されるものではないが、液体捕捉部材が、高温で外部圧力下にあるとき、温度と共に増加するｔａｎδ値は、液体捕捉層の嵩の損失をもたらすように思われる。液体捕捉部材が高温で圧力を受けて、そのような温度でのそのｔａｎδ値が、低温でのｔａｎδ値より高いとき、液体捕捉部材は、回復せずその最初の嵩を取り戻さないことが多いように思われる。
【００７８】
やはり理論に束縛されるものでないが、液体捕捉部材に有用な結合剤から形成されるフィルムが一定のＧ’曲線を有することも有益であるように思われる。１つの重要な態様では、Ｇ’対温度曲線は、伸びたゴム状のプラトー（extended rubbery plateau）を有するべきである。伸びたゴム状のプラトーは、広い温度範囲にわたる比較的一定のＧ’値に対応する。好ましくは、Ｇ’は、少なくとも０℃〜８０℃、好ましくは少なくとも０℃〜６０℃、最も好ましくは少なくとも２０℃〜４０℃の温度範囲にわたって一定である。本明細書では、Ｇ’曲線は、所定の範囲におけるその最大値とその最小値とが、１５％以下、好ましくは１０％以下、最も好ましくは５％以下の差である場合、一定であると考えられる。
【００７９】
出願者らは、特に、不織布材料のための先行技術の結合剤と比較してカルボキシル化のレベルが増加すると、伸びたゴム状のプラトーを有するＧ’曲線が提供されると考える。伸びたゴム状のプラトーを有する結合剤は、高温まで弾性のままである。従って、そのような結合剤を組み込んだ不織布材料は、その繊維性構造体の大部分を配置し直すことなく、外部圧力に反応して応じることができる。これが、回復するためのより良好な能力に貢献すると、出願人は考える。
【００８０】
別の重要な態様では、本発明に有用なはずの結合剤の材料は、低いガラス転移温度Ｔｇを有すると考えられる。ガラス転移温度は、本明細書で使用するとき、示差走査熱量計（ＤＳＣ）によって測定される。好ましくは、Ｔｇは、−１０℃〜＋１０℃、より好ましくは−５℃〜＋５℃、最も好ましくは−３℃〜＋１℃の範囲である。液体捕捉層の予想される使用温度及び保管温度を大きく下回るガラス転移温度Ｔｇは、結合剤のゴム様挙動を維持するのに役立ち、その結果、層の回復する能力を改善する。本発明は、好ましくは、伸びたゴム状のプラトーを有する結合剤を使用するので、結合剤は低いガラス転移温度Ｔｇを有してもよく、同時に、４０℃、６０℃、又は８０℃などの高温で、ゴム状のプラトー流量（regime）に結合剤を作用させることができる。
【００８１】
（試験方法）
回復値の測定
機器：どちらも米国ＴＡインスツルメンツ（TA Instruments）によって提供される、ガス冷却付属装置（Gas Cooling Accessory）（ＧＣＡ）と組み合わせたダイナミック・メカニカル・アナライザー（Dynamic Mechanical Analyzer）２９８０、又は同等品。ＧＣＡは、炉のヒーターと組み合わせて温度を調節するために、及び不活性測定雰囲気を提供するために、蒸発させて、ＤＭＡの炉を通過させた液体窒素を使用する。等温安定性は、＋／−１℃未満であってはいけない。
【００８２】
圧縮モードで機能するために、圧縮プレートの直径が１５ｍｍのＴＡインスツルメンツ（TA Instruments）によって提供される標準圧縮クランプが使用される。器具の最大圧縮力は、１８Ｎ以上であるべきである。光学的なエンコーダー（可動上側圧縮プレートに接続された駆動軸の位置を決定するための位置センサ）が、１ｎｍのひずみ解像度を出す。
【００８３】
手順：
試料の準備：
ＴＡインスツルメンツ（TA Instruments）によって提供される穿孔機を使用して、不織布試料（ＮＷ）から直径１３ｍｍの円筒形の試料が打ち抜かれ、圧縮クランプの下側プレート上に配置される。ＮＷの最初の厚さを測定するために、上側プレートが手で慎重にＮＷより上に配置される。制御されていない予備圧縮を防ぐために、上側プレートはＮＷに接触するべきでない。上側プレートが適切に配置された後、モーターの駆動軸が止められて、上側プレートを正しい位置で保持する。
【００８４】
ＤＭＡ−圧縮クリープ試験方法：
圧縮クリープ試験は、ＮＷに一定の応力が加えられる圧縮工程と、ＮＷの弾力性又は回復性を決定するために応力がゼロに設定される次の回復工程とからなる。
【００８５】
次の方法のパラメーターが画定される：
温度：実験中、温度は一定に保たれる。回復機能の温度依存性を決定するために、実験は典型的には２０℃、４５℃、又は６０℃のいずれかで行われる。（１つの温度の選択肢について１回の実験。）
均衡時間：ＮＷと器具とを熱的に均衡させるために、圧縮工程前に少なくとも１０分の均衡時間がプログラムされる必要がある。
【００８６】
ポアソン比：０．４４
予荷重力：０．０２Ｎ、方法が開始された後、上側圧縮クランププレートをＮＷ試料に接触させ続けるために、実験中ずっと加えられる。
【００８７】
測定試料：円筒形：
直径：１３ｍｍ、穿孔機によって決定される。
【００８８】
厚さ：全ての実験用試料の厚さを測定する前に、画定された予圧縮を確実に行うために、上側プレートに０．０２Ｎの力が５秒間加えられて、ＮＷに対して上側プレートを前進させる。（方法を開始し、５秒後に停止し、停止後に駆動軸を止める。圧縮は、上側プレートが２０マイクロメートル移動するまでに均衡するべきである。）均衡した厚さが得られる。下側クランププレートと上側クランププレートとの間の距離が、試料の厚さを決定する（デジタルキャリパー、２ディジット）。
【００８９】
圧縮工程の時間：１２０分
加えられる応力：５０ｋＰａ（約７ｐｓｉ）
ＤＭＡは、圧縮モードにおける膨張効果による横断方向のひずみを計算するためにクランプ補正係数を使用する。材料上の５０ｋＰａ（約７ｐｓｉ）の実際の応力を受けるために入力される必要のある応力は、クランプ係数を考慮した試料の厚さによる。この応力は、５０ｋＰａ（約７ｐｓｉ）に、所定の試料の厚さでのそれぞれのクランプ係数を掛けて計算される（試料の厚さ対ＴＡインスツルメンツ（TA Instruments）によって提供されるクランプ係数を含む表）。試料の厚さを一致させるために、クランプ係数が挿入される必要がある。
【００９０】
回復工程の時間：１２０分
加えられる応力：０Ｐａ
報告書：
最初の試料の厚さに関する、％での回復値（（回復した試料の厚さ／最初の試料の厚さ）ｘ１００）が、回復時間に対してプロットされる。１２０分後の最後の回復値が、測定温度の関数として報告される。
【００９１】
ｔａｎδの測定
本質的に水性の媒質中にポリマー物質の分散体を含む結合剤のｔａｎδ値が、前記結合剤から調製されたポリマーフィルムについて測定される。このために、約２％のパラガム（Paragum）１４７増粘剤が加えられ、分散体が完全に混合されて、約１５分間静止させる。次に、ガードナー（Gardner）ナイフの援助でフィルムが引っ張り出されて、本質的に水性の媒質を、５０℃の空気通過オーブンで蒸発させ、透き通るまで一晩、更に乾燥させる。続く硬化が、１５０℃で６０秒間行われる。
【００９２】
それぞれのフィルムの厚さは重要ではない。０．３ｍｍの厚さを有するフィルムで、測定を非常にうまく行うことができる。
【００９３】
ｔａｎδは、当該技術分野において周知のレオロジー値であり、様々な機器で容易に測定できる。ｔａｎδは、弾性率Ｇ’で割った粘性率Ｇ”に対応するものの、標準レオロジー機器を使用することによって、最初にＧ’及びＧ”を得ることなくｔａｎδ値を得ることもできる。そのような測定のために、どちらも米国ＴＡインスツルメンツ（TA Instruments）によって提供される、ガス冷却付属装置（Gas Cooling Accessory）と組み合わせたメカニカル・アナライザー（Mechanical Analyzer）２９８０が、有効に働くことが判明した。
【００９４】
ｔａｎδ値は、本明細書で使用するとき、引張りモードで測定される値である。
【図面の簡単な説明】
【００９５】
【図１】上側層を部分的に切り欠いた、使い捨ておむつの平面図。
【図２】図１に示される使い捨ておむつの横断面図。
【図１】
2007500047.tif 000003
【図２】
2007500047.tif 000004
【国際調査報告】
2007500047.tif 000005
2007500047.tif 000006
2007500047.tif 000007
2007500047.tif 000008